(57)【特許請求の範囲】
【請求項１】
エチレングリコールを９９質量％以上含むアルコール成分に由来する構成単位とセバシン酸を９９質量％以上含むカルボン酸成分に由来する構成単位とを含有する結晶性ポリエステルを含む電子写真用トナーであって、
該結晶性ポリエステルの数平均分子量Ｍｎが４，５００以上７，０００以下であり、分子量５００以下が２質量％以下、分子量５００超１，０００以下が２質量％以上５質量％以下、分子量１，０００超５，０００以下が１０質量％以上２５質量％以下であり、酸価が５ｍｇＫＯＨ／ｇ以上２０ｍｇＫＯＨ／ｇ以下である、電子写真用トナー。
【請求項２】
前記結晶性ポリエステルのＭｗ／Ｍｎが２以上５以下である、請求項１に記載の電子写真用トナー。
【請求項３】
前記結晶性ポリエステルについての示差走査熱量測定（ＤＳＣ）による２ｎｄ  ＲＵＮにおける融解のピークトップが７３．５℃以上７７．０℃以下であり、吸熱量が７０Ｊ／ｇ以上９０Ｊ／ｇ以下である、請求項１又は２に記載の電子写真用トナー。
【請求項４】
ＳＰ値が１０．５以上１１．５以下であり、軟化点が１００℃以上１２０℃以下であり、ガラス転移温度Ｔｇが６０℃以上７５℃以下である非晶質ポリエステルを更に含む、請求項１〜３のいずれか１つに記載の電子写真用トナー。
【請求項５】
前記非晶質ポリエステルと前記結晶性ポリエステルとの質量比（非晶質ポリエステル／結晶性ポリエステル）が、１００／２０以上１００／３以下の範囲内である、請求項４に記載の電子写真用トナー。
【請求項６】
スチレンアクリル部位のＳＰ値が前記結晶性ポリエステルのＳＰ値の±０．５の範囲内であり、ポリエステル部位のＳＰ値が前記非晶質ポリエステルのＳＰ値の±０．５の範囲内である、スチレンアクリル部位及びポリエステル部位を有する複合樹脂を更に含む、請求項１〜５のいずれか１つに記載の電子写真用トナー。
【請求項７】
前記複合樹脂が、分子量４００以上２，０００以下かつ融点７０℃以上１２０℃以下である水酸基を有する炭化水素ワックス由来の構成単位を１質量％以上１５質量％以下で含む、請求項６に記載の電子写真用トナー。
【請求項８】
前記水酸基を有する炭化水素ワックスが、融点８０℃以上１２０℃以下の炭化水素ワックスである、請求項７に記載の電子写真用トナー。
【請求項９】
前記結晶性ポリエステルと前記複合樹脂との質量比（結晶性ポリエステル／複合樹脂）が、１００／３００以上１００／５０以下の範囲内である、請求項６〜８のいずれか１つに記載の電子写真用トナー。
【請求項１０】
下記工程１、２及び３を含む、電子写真用トナーの製造方法。
工程１：エチレングリコールを９９質量％以上含むアルコール成分とセバシン酸を９９質量％以上含む酸成分とを重縮合させて得られる結晶性ポリエステルであって、数平均分子量Ｍｎが４，５００以上７，０００以下であり、分子量５００以下が２質量％以下、分子量５００超１，０００以下が２質量％以上５質量％以下、分子量１，０００超５，０００以下が１０質量％以上２５質量％以下であり、酸価が５ｍｇＫＯＨ／ｇ以上２０ｍｇＫＯＨ／ｇ以下の結晶性ポリエステルを、有機溶剤中に分散させて結晶性ポリエステル分散液を得る工程
工程２：工程１で得られた結晶性ポリエステル分散液と、ＳＰ値が１０．５以上１１．５以下であり、軟化点が１００℃以上１２０℃以下であり、ガラス転移温度Ｔｇが６０℃以上７５℃以下である非晶質ポリエステルとを混合して、混合物を得る工程
工程３：工程２で得られた混合物に水相を加えて、４μｍ以上７μｍ以下の粒子に転相する工程
【請求項１１】
前記結晶性ポリエステル分散液における前記結晶性ポリエステルの粒径が、８０ｎｍ以上２，０００ｎｍ以下である、請求項１０に記載の電子写真用トナーの製造方法。
【請求項１２】
工程２において、更に、スチレンアクリル部位のＳＰ値が前記結晶性ポリエステルのＳＰ値の±０．５の範囲内であり、ポリエステル部位のＳＰ値が前記非晶質ポリエステルのＳＰ値の±０．５の範囲内である、スチレンアクリル部位及びポリエステル部位を有する複合樹脂を混合する、請求項１０又は１１に記載の電子写真用トナーの製造方法。
【発明の詳細な説明】
【技術分野】
【０００１】
本発明は、電子写真用トナー及びその製造方法に関する。
【背景技術】
【０００２】
近年、トナーには、出力画像の高品質化のための耐高温オフセット性、省エネルギー化のための低温定着性、並びに製造後の保管時や運搬時における高温高湿に耐えうる耐熱保存性が要求されている。特に、定着時における消費電力は画像形成工程における消費電力の多くを占めるため、低温定着性の向上は非常に重要である。
【０００３】
結晶性ポリエステルは、ポリエチレン等の他の結晶性樹脂と異なり、非晶質ポリエステルとの相容性が高く、分散が容易であるという特長や、結晶部分が発現する明確な融点を有するという特長により、トナーの低温定着性向上に適した結着樹脂として、近年注目されている。
【０００４】
特許文献１には、フィルミングがなく、安定した低温定着性及び耐高温オフセット性、耐熱保存性を有するトナーを提供することを目的として、成分として結晶性ポリエステル樹脂と非結晶性ポリエステル樹脂とを含有する結着樹脂を含むトナーであって、結晶性ポリエステル樹脂が、Ｘ線回折測定により２０°＜２θ＜２５°の範囲に少なくとも２つの回折ピークが検出され、且つ、融点が６０℃以上８０℃未満であり、回折ピークの半値幅がいずれも１．０°／２θ未満であるトナーが開示されている。
【０００５】
特許文献２には、優れた低温定着性及び耐熱保存性を有しつつ、更に高温高湿保存性及び画像光沢の優れたトナーを提供することを目的として、示差走査熱量測定（ＤＳＣ）の昇温１回目におけるガラス転移温度が２０℃以上５０℃以下であり、テトラヒドロフラン（ＴＨＦ）不溶分の示差走査熱量測定（ＤＳＣ）の昇温２回目におけるガラス転移温度が−４０℃以上３０℃以下であり、ＴＨＦ不溶分の１００℃における貯蔵弾性率が１．０×１０5〜１．０×１０7Ｐａであり、ＴＨＦ不溶分の４０℃における貯蔵弾性率と１００℃における貯蔵弾性率との比が３．５×１０以下であるトナーが開示されている。
【０００６】
特許文献３には、充分な低温定着性能を有し、かつ現像工程の高速化に対応するために、流動性に優れたトナー粒子の製造方法を提供することを目的として、スチレンアクリル系樹脂を主成分とする結着樹脂、着色剤及び結晶性樹脂を含有するトナー粒子の製造方法であって、懸濁重合法または溶解懸濁法によって樹脂粒子を製造した後に、該樹脂粒子を水系媒体中において、該結着樹脂の中間点ガラス転移温度以上、該結晶性樹脂の融解開始温度以下の温度で０．５時間以上加熱保持する工程を含むトナー粒子の製造方法が開示されている。
【先行技術文献】
【特許文献】
【０００７】
【特許文献１】特開２０１１−２４２７５０号公報
【特許文献２】特開２０１５−０５２６９７号公報
【特許文献３】特開２０１３−０８０１１２号公報
【発明の概要】
【発明が解決しようとする課題】
【０００８】
レーザプリンタには様々な環境においても均質な画質が求められており、レーザプリンタに用いられるトナーには、高湿下及び低湿下のいずれの環境においても均質なトナー帯電性を示す環境安定性が求められる。
本発明は、トナーの低温定着性、耐熱保存性及び環境安定性のバランスに優れた電子写真用トナー及びその製造方法に関する。
【課題を解決するための手段】
【０００９】
本発明は、以下の＜１＞〜＜３＞を提供する。
＜１＞エチレングリコールを９９質量％以上含むアルコール成分に由来する構成単位とセバシン酸を９９質量％以上含むカルボン酸成分に由来する構成単位とを含有する結晶性ポリエステルを含む電子写真用トナーであって、
該結晶性ポリエステルの数平均分子量Ｍｎが４，５００以上７，０００以下であり、分子量５００以下が２質量％以下、分子量５００超１，０００以下が２質量％以上５質量％以下、分子量１，０００超５，０００以下が１０質量％以上２５質量％以下であり、酸価が５ｍｇＫＯＨ／ｇ以上２０ｍｇＫＯＨ／ｇ以下である、電子写真用トナー。
＜２＞下記工程１、２及び３を含む、電子写真用トナーの製造方法。
工程１：エチレングリコールを９９質量％以上含むアルコール成分とセバシン酸を９９質量％以上含む酸成分とを重縮合させて得られる結晶性ポリエステルであって、数平均分子量Ｍｎが４，５００以上７，０００以下であり、分子量５００以下が２質量％以下、分子量５００超１，０００以下が２質量％以上５質量％以下、分子量１，０００超５，０００以下が１０質量％以上２５質量％以下であり、酸価が５ｍｇＫＯＨ／ｇ以上２０ｍｇＫＯＨ／ｇ以下の結晶性ポリエステルを、有機溶剤中に分散させて結晶性ポリエステル分散液を得る工程
工程２：工程１で得られた結晶性ポリエステル分散液と、ＳＰ値が１０．５以上１１．５以下であり、軟化点が１００℃以上１２０℃以下であり、ガラス転移温度Ｔｇが６０℃以上７５℃以下である非晶質ポリエステルとを混合して、混合物を得る工程
工程３：工程２で得られた混合物に水相を加えて、４μｍ以上７μｍ以下の粒子に転相する工程
＜３＞下記工程１、２及び３を含む工程によって得られる電子写真用トナー。
工程１：エチレングリコールを９９質量％以上含むアルコール成分とセバシン酸を９９質量％以上含む酸成分とを重縮合させて得られる結晶性ポリエステルであって、数平均分子量Ｍｎが４，５００以上７，０００以下であり、分子量５００以下が２質量％以下、分子量５００超１，０００以下が２質量％以上５質量％以下、分子量１，０００超５，０００以下が１０質量％以上２５質量％以下であり、酸価が５ｍｇＫＯＨ／ｇ以上２０ｍｇＫＯＨ／ｇ以下の結晶性ポリエステルを、有機溶剤中に分散させて結晶性ポリエステル分散液を得る工程
工程２：工程１で得られた結晶性ポリエステル分散液と、ＳＰ値が１０．５以上１１．５以下であり、軟化点が１００℃以上１２０℃以下であり、ガラス転移温度Ｔｇが６０℃以上７５℃以下である非晶質ポリエステルとを混合して、混合物を得る工程
工程３：工程２で得られた混合物に水相を加えて、４μｍ以上７μｍ以下の粒子に転相する工程
【発明の効果】
【００１０】
本発明のトナーは、低温定着性、耐熱保存性及び環境安定性のバランスに優れ、また、本発明のトナーを用いて形成された定着画像は折り曲げ強度に優れる。
【発明を実施するための形態】
【００１１】
［電子写真用トナー］
本発明の電子写真用トナーは、エチレングリコールを９９質量％以上含むアルコール成分に由来する構成単位とセバシン酸を９９質量％以上含むカルボン酸成分に由来する構成単位とを含有する結晶性ポリエステルを含む電子写真用トナーであって、該結晶性ポリエステルの数平均分子量Ｍｎが４，５００以上７，０００以下であり、分子量５００以下が２質量％以下、分子量５００超１，０００以下が２質量％以上５質量％以下、分子量１，０００超５，０００以下が１０質量％以上２５質量％以下であり、酸価が５以上２０以下である。
【００１２】
本発明の電子写真用トナーが低温定着性、耐熱保存性及び環境安定性のバランスに優れる理由は定かではないが、以下のように推定される。
通常、溶剤中に分散した結晶性ポリエステルを、溶剤に溶解した樹脂中に分散させて、結晶性ポリエステルを不溶のままトナー化しようとしても、トナー中で結晶性ポリエステルの分散を保つのが困難である。これに対して、本発明では、特定の結晶性ポリエステルを用いることで、トナー中で結晶性ポリエステルを高度に分散させることができる。
本発明に用いられる結晶性ポリエステルは、エチレングリコール／セバシン酸の結晶性ポリエステルの分子量に対するＳＰ値の広がりが大きく、かつ低分子量でも結晶化しやすい。また、本発明に用いられる結晶性ポリエステルは特定の分子量分布を有している。結晶性ポリエステルにおける分子量５０００以下の成分は有機溶剤に可溶であり、有機溶剤に溶解した非晶質ポリエステルと相溶するため分散剤としての役割を果たし、トナー中で結晶性ポリエステルの高分散を維持できる。
【００１３】
なお、本発明において、ポリエステルとは、実質的にその特性を損なわない程度に変性されたポリエステルを含む。変性されたポリエステルとしては、例えば、ポリエステルがウレタン結合で変性されたウレタン変性ポリエステル、ポリエステルがエポキシ結合で変性されたエポキシ変性ポリエステル、及びポリエステル成分と付加重合系樹脂成分を含む２種以上の樹脂成分を有する複合樹脂等が挙げられる。
【００１４】
（樹脂の結晶性）
樹脂の結晶性は、軟化点と示差走査熱量計（ＤＳＣ）による吸熱の最大ピーク温度との比、即ち、「軟化点／吸熱の最大ピーク温度」で定義される結晶性指数によって表される。一般に、この結晶性指数が１．４を超えると樹脂は非晶質であり、０．６未満では結晶性が低く非晶質部分が多い。本発明において、「結晶性樹脂」とは、結晶性指数が０．６〜１．４、好ましくは０．７〜１．２、更に好ましくは０．９〜１．２である樹脂をいい、「非晶質樹脂」とは、結晶性指数が１．４を超えるか、０．６未満の樹脂をいう。
上記の「吸熱の最大ピーク温度」とは、実施例に記載する測定方法の条件下で観測される吸熱ピークのうち、最も高温側にあるピークの温度のことを指す。最大ピーク温度が軟化点と２０℃以内の差であれば、最大ピーク温度を結晶性樹脂の融点とし、軟化点との差が２０℃を超えるピークは非晶質樹脂のガラス転移温度に起因するピークとする。
樹脂の結晶性は、原料モノマーの種類とその比率、及び製造条件（例えば、反応温度、反応時間、冷却速度）等により調整することができる。
【００１５】
（結晶性ポリエステル）
本発明に用いられる結晶性ポリエステルは、エチレングリコールを９９質量％以上含むアルコール成分に由来する構成単位とセバシン酸を９９質量％以上含むカルボン酸成分に由来する構成単位とを含有する。
【００１６】
＜結晶性ポリエステルのアルコール単位＞
結晶性ポリエステルのアルコール単位は、トナーの耐熱保存性及び環境安定性を向上させる観点から、エチレングリコールを９９質量％以上含むアルコール成分に由来する構成単位である。
アルコール成分中のエチレングリコールの含有量は、トナーの耐熱保存性及び環境安定性を向上させる観点から、９９．０質量％以上であり、好ましくは９９．５質量％以上、より好ましくは９９．８質量％以上、特に好ましくは１００質量％である。
【００１７】
エチレングリコール以外のアルコール成分としては、炭素数３以上の脂肪族ジオール、芳香族アルコール、３価以上のアルコールが挙げられる。
炭素数３以上の脂肪族ジオールとしては、１，２−プロパンジオール、１，３−プロパンジオール、１，２−ブタンジオール、１，３−ブタンジオール、１，４−ブタンジオール、２，３−ブタンジオール、１，４−ブテンジオール、１，２−ペンタンジオール、１，３−ペンタンジオール、１，４−ペンタンジオール、１，５−ペンタンジオール、ネオペンチルグリコール、２，３−ペンタンジオール、２，４−ペンタンジオール、１，６−ヘキサンジオール、１，７−ヘプタンジオール、１，８−オクタンジオール、１，９−ノナンジオール、１，１０−デカンジオール、１，１２−ドデカンジオール等が挙げられる。芳香族アルコールとしては、ポリオキシプロピレン（２，２）−２，２−ビス（４−ヒドロキシフェニル）プロパン、ポリオキシエチレン（２，２）−２，２−ビス（４−ヒドロキシフェニル）プロパン等のビスフェノールＡのアルキレン（炭素数２〜３）オキサイド（平均付加モル数１〜１０）付加物等が挙げられる。３価以上のアルコールとしては、グリセロール（グリセリンともいう）、ペンタエリスリトール、トリメチロールプロパン等が挙げられる。
【００１８】
＜結晶性ポリエステルのカルボン酸単位＞
結晶性ポリエステルのカルボン酸単位は、トナーの低温定着性及び耐熱保存性を向上させる観点から、セバシン酸を９９質量％以上含むカルボン酸成分に由来する構成単位である。
カルボン酸成分中のセバシン酸の含有量は、トナーの低温定着性及び耐熱保存性を向上させる観点から、９９．０質量％以上であり、好ましくは９９．５質量％以上、より好ましくは９９．８質量％以上、特に好ましくは１００質量％である。
【００１９】
セバシン酸以外のカルボン酸成分としては、セバシン酸以外の脂肪族ジカルボン酸、脂環式ジカルボン酸、芳香族ジカルボン酸、３価以上の多価カルボン酸、並びにこれらの無水物及びアルキル（炭素数１以上３以下）エステル等が挙げられる。これらの中では、脂肪族ジカルボン酸が好ましい。
セバシン酸以外の脂肪族ジカルボン酸としては、シュウ酸、マロン酸、フマル酸、マレイン酸、シトラコン酸、イタコン酸、グルタコン酸、コハク酸、アジピン酸、アゼライン酸、ｎ−ドデシルコハク酸、ｎ−ドデセニルコハク酸等が挙げられる。脂環式ジカルボン酸としては、シクロヘキサンジカルボン酸等が挙げられる。芳香族ジカルボン酸としては、フタル酸、イソフタル酸、テレフタル酸等が挙げられる。３価以上の多価カルボン酸としては、１，２，４−ベンゼントリカルボン酸（トリメリット酸）、２，５，７−ナフタレントリカルボン酸、ピロメリット酸等が挙げられる。
【００２０】
＜結晶性ポリエステルの物性＞
−結晶性ポリエステルの数平均分子量Ｍｎ−
結晶性ポリエステルの数平均分子量は、トナーの環境安定性を向上させる観点から、４，５００以上、好ましくは５，０００以上、より好ましくは５，５００以上であり、また、７，０００以下、好ましくは６，８００以下、より好ましくは６，５００以下である。
なお、本発明において、結晶性ポリエステルの数平均分子量は、クロロホルム可溶分を測定した値をいい、具体的には実施例に示された方法により測定した値をいう。
【００２１】
−結晶性ポリエステルの重量平均分子量Ｍｗ−
結晶性ポリエステルの重量平均分子量は、トナーの環境安定性を向上させる観点から、９，０００以上、好ましくは１０，０００以上、より好ましくは１１，０００以上であり、また、２７，５００以下、好ましくは２５，０００以下、より好ましくは２２，５００以下である。
なお、本発明において、結晶性ポリエステルの重量平均分子量は、クロロホルム可溶分を測定した値をいい、具体的には実施例に示された方法により測定した値をいう。
【００２２】
−結晶性ポリエステルの分子量分布−
結晶性ポリエステルのＭｗ／Ｍｎは、トナーの環境安定性を向上させる観点から、好ましくは２以上、より好ましくは２．２以上、更に好ましくは２．５以上、より更に好ましくは２．８以上であり、また、好ましくは５以下、より好ましくは４．８以下、更に好ましくは４．５以下である。
【００２３】
本発明に用いられる結晶性ポリエステルの分子量分布は、分子量５００以下の成分が２質量％以下、分子量５００超１，０００以下の成分が２質量％以上５質量％以下、分子量１，０００超５，０００以下の成分が１０質量％以上２５質量％以下である。
【００２４】
結晶性ポリエステルにおける分子量５００以下の成分は、親水性が高過ぎるため、分散剤として作用しない。また、トナー表面に出現しやすく、２質量％を超えて結晶性ポリエステルに含まれているとトナーの耐熱保存性に悪影響を及ぼす。したがって、結晶性ポリエステルにおける分子量５００以下の成分は、結晶性ポリエステル全量に対して２質量％以下、好ましくは１．９質量％以下、より好ましくは１．８質量％以下である。
【００２５】
結晶性ポリエステルにおける分子量５００超１，０００以下の成分は、分散剤として有効に作用し得るが、再結晶化しないため５質量％を超えて結晶性ポリエステルに含まれているとトナーの耐熱保存性に悪影響を及ぼす。したがって、結晶性ポリエステルにおける分子量５００超１，０００以下の成分は、低温定着性の観点から、結晶性ポリエステル全量に対して２質量％以上、好ましくは２．２質量％以上、より好ましくは２．５質量％以上、更に好ましくは２．８質量％以上であり、また、５質量％以下、好ましくは４．８質量％以下、より好ましくは４．５質量％以下、更に好ましくは４．０質量％以下である。
【００２６】
結晶性ポリエステルにおける分子量１，０００超５，０００以下の成分は、分散剤としての効果が高い。その量が１０質量％未満では分散剤として所望の効果が得られない一方、２５質量％を越えると再結晶化時に結晶性ポリエステルの分散粒径が肥大化する。したがって、結晶性ポリエステルにおける分子量１，０００超５，０００以下の成分は、トナーの環境安定性又は低温定着性の観点から、１０質量％以上、好ましくは１２質量％以上、より好ましくは１５質量％以上であり、また、２５質量％以下、好ましくは２２質量％以下、より好ましくは２０質量％以下である。
【００２７】
−結晶性ポリエステルの酸価−
結晶性ポリエステルの酸価は、トナーの耐熱保存性を向上させる観点から、５ｍｇＫＯＨ／ｇ以上、好ましくは７ｍｇＫＯＨ／ｇ以上であり、また、２０ｍｇＫＯＨ／ｇ以下、好ましくは１８ｍｇＫＯＨ／ｇ以下、より好ましくは１５ｍｇＫＯＨ／ｇ以下である。
【００２８】
−結晶性ポリエステルの軟化点−
結晶性ポリエステルの軟化点は、反応性を向上させる観点及びポリエステルの分子量を高め、トナーの耐熱保存性を向上させる観点から、好ましくは６０℃以上、より好ましくは７０℃以上、更に好ましくは７８℃以上であり、また、トナーの低温定着性を向上させる観点から、好ましくは１２０℃以下、より好ましくは１００℃以下、更に好ましくは９０℃以下である。
【００２９】
−結晶性ポリエステルの融点−
結晶性ポリエステルについての示差走査熱量測定（ＤＳＣ）による２ｎｄ  ＲＵＮにおける融解のピークトップは、反応性を向上させる観点及びポリエステルの分子量を高め、トナーの耐熱保存性を向上させる観点から、好ましくは７３．５℃以上、より好ましくは７５．０℃以上、更に好ましくは７６．０℃以上であり、また、トナーの低温定着性を向上させる観点から、好ましくは７７．０℃以下、より好ましくは７６．９℃以下、更に好ましくは７６．８℃以下である。
ここで、示差走査熱量測定（ＤＳＣ）による２ｎｄ  ＲＵＮにおける融解のピークトップとは、昇温速度１０℃／分で２００℃まで昇温し室温から降温速度１０℃／分で０℃まで冷却しそのままの温度で１分間維持した後、昇温速度５０℃／分で測定した際に得られる吸熱ピークのうち、最も高温側にあるピークの頂点の温度であり、これを融点とした。
【００３０】
−吸熱量−
結晶性ポリエステルについての示差走査熱量測定（ＤＳＣ）による２ｎｄ  ＲＵＮにおける吸熱量は、反応性を向上させる観点及びポリエステルの分子量を高め、トナーの耐熱保存性を向上させる観点から、好ましくは７０Ｊ／ｇ以上、より好ましくは７３Ｊ／ｇ以上、更に好ましくは７５Ｊ／ｇ以上であり、また、トナーの低温定着性を向上させる観点から、好ましくは９０Ｊ／ｇ以下、より好ましくは８８Ｊ／ｇ以下、更に好ましくは８５Ｊ／ｇ以下である。
ここで、示差走査熱量測定（ＤＳＣ）による２ｎｄ  ＲＵＮにおける吸熱量とは、昇温速度１０℃／分で２００℃まで昇温し室温から降温速度１０℃／分で０℃まで冷却しそのままの温度で１分間維持した後、昇温速度１０℃／分で測定した際に得られる吸熱ピークの吸熱面積を算出したものである。
【００３１】
なお、本発明において、上述の結晶性ポリエステルの軟化点、融点及び酸価は、後述する実施例に示された方法により測定した値をいう。
また、結晶性ポリエステルの数平均分子量、軟化点、融点及び酸価は、アルコール成分やカルボン酸成分の種類や組成比、触媒量等の調整、反応温度や反応時間、反応圧力等の反応条件の選択によって制御することができる。
【００３２】
−結晶性ポリエステルの粒径−
結晶性ポリエステルを有機溶剤中に分散させたとき、結晶性ポリエステル分散液における結晶性ポリエステルの体積中位粒径（Ｄ50）は、トナー中で結晶性ポリエステルを高度に分散させる観点から、好ましくは８０ｎｍ以上、より好ましくは１５０ｎｍ以上、更に好ましくは３００ｎｍ以上、より更に好ましくは４５０ｎｍ以上であり、また、好ましくは２，０００ｎｍ以下、より好ましくは１，５００ｎｍ以下、更に好ましくは１，２００ｎｍ以下、より更に好ましくは１，０００ｎｍ以下である。
【００３３】
＜結晶性ポリエステルの製造方法＞
本発明に用いられる結晶性ポリエステルは、エチレングリコールを９９質量％以上含むアルコール成分とセバシン酸を９９質量％以上含む酸成分とを重縮合させることで得られる。この重縮合反応は、エステル化触媒の存在下で行うことが好ましい。
【００３４】
アルコール成分とカルボン酸成分との重縮合反応時の温度は、反応性の観点から１９０℃以上が好ましく、また、熱分解性の観点から２５０℃以下が好ましい。
所望の分子量分布を有する結晶性ポリエステルを得る観点からは、低温から徐々に合成することが好ましい。急激に昇温すると高分子量化せずに、分子量５００以下の低分子量成分が多く発生する場合がある。例えば１４０℃から２１０℃まで１２時間かけて昇温することが好ましい。
【００３５】
重縮合反応は、必要に応じて、エステル化触媒、エステル化助触媒、重合禁止剤等の存在下で行ってもよい。
【００３６】
エステル化触媒としては、スズ触媒、チタン触媒等が挙げられる。所望の分子量分布を有する結晶性ポリエステルを得る観点からは、チタン触媒を用いることが好ましい。
スズ触媒としては、酸化ジブチル錫、ジ（２−エチルヘキサン酸）錫（ＩＩ）等が挙げられるが、反応性、分子量調整及び樹脂の物性調整の観点から、ジ（２−エチルヘキサン酸）錫（ＩＩ）等のＳｎ−Ｃ結合を有していない錫（ＩＩ）化合物が好ましい。チタン触媒としては、チタニウムジヒドロキシビス（トリエタノールアミネート）等が挙げられる。
エステル化触媒の使用量は、アルコール成分とカルボン酸成分との総量１００質量部に対して、好ましくは０．０１質量部以上、より好ましくは０．１質量部以上であり、また、好ましくは１．５質量部以下、より好ましくは１．０質量部以下である。
【００３７】
エステル化助触媒としては、没食子酸等が挙げられる。エステル化助触媒の使用量は、アルコール成分とカルボン酸成分との総量１００質量部に対して、好ましくは０．００１質量部以上、より好ましくは０．０１質量部以上であり、また、好ましくは０．５質量部以下、より好ましくは０．１質量部以下である。
【００３８】
所望の分子量分布を有する結晶性ポリエステルを得る観点からは、反応終了後に水蒸気蒸留を行い、分子量５００以下の低分子量成分を除去することが好ましい。例えば、反応終了後に系内に１４０℃の水蒸気を５ｇ／分の速度で１時間吹き込むことが好ましい。
【００３９】
本発明のトナーは、結着樹脂の１つとして上記結晶性ポリエステルを含有する。結着樹脂における上記結晶性ポリエステルの含有量は、トナーの低温定着性、耐熱保存性及び環境安定性を向上させる観点から、結着樹脂全量に対して好ましくは２．０質量％以上、より好ましくは２．５質量％以上、更に好ましくは４．０質量％以上であり、好ましくは２０質量％以下、より好ましくは１５質量％以下、更に好ましくは１０質量％以下である。本発明のトナーは、結晶性ポリエステルの含有量が少なくてもトナー全体の吸湿を抑制することができる。
【００４０】
（非晶質ポリエステル）
本発明のトナーは、トナーの保存性及び耐久性を向上させる観点から、結着樹脂として非晶質ポリエステルを更に含有することが好ましい。
【００４１】
＜非晶質ポリエステルのアルコール単位＞
非晶質ポリエステルのアルコール単位は、トナーの保存性及び耐久性を向上させる観点から、下記式（Ｉ）で表されるビスフェノールＡのアルキレンオキサイド付加物を７０モル％以上１００モル％以下含有するアルコール成分に由来する構成単位であることが好ましい。
【００４２】
【化１】
0006598112.tif 000002
【００４３】
上記式（Ｉ）中、Ｒは、炭素数２又は３のアルキレン基を示す。ｘ及びｙは、正の数を示し、ｘとｙの和は、好ましくは１以上、より好ましくは１．２以上、更に好ましくは１．５以上であり、また、好ましくは１６以下、より好ましくは１０以下、更に好ましくは５以下である。
【００４４】
前記ビスフェノールＡのアルキレンオキサイド付加物の含有量は、トナーの保存性及び耐久性を向上させる観点から、非晶質ポリエステルのアルコール成分中、好ましくは７０モル％以上、より好ましくは８０モル％以上、更に好ましくは９０モル％以上、より更に好ましくは実質的に１００モル％である。
また、ビスフェノールＡのアルキレンオキサイド付加物は、単独で又は２種以上を組み合わせて用いることができる。
【００４５】
アルコール成分に含有され得るビスフェノールＡのアルキレンオキサイド付加物以外のアルコールとしては、炭素数２以上１０以下の脂肪族ジオールが好ましく、炭素数２以上１０以下の脂肪族ジオールがより好ましい。具体的な化合物としては、結晶性ポリエステルに用いられるものが挙げられる。
また、前記結晶性ポリエステルに用いられるのと同様の３価以上のアルコールを例示することができる。
【００４６】
＜非晶質ポリエステルのカルボン酸単位＞
非晶質ポリエステルのカルボン酸単位は、トナーの転写性、保存性及び耐久性を向上させる観点からの芳香族ジカルボン酸化合物に由来する構成単位であることが好ましい。芳香族ジカルボン酸化合物としては、テレフタル酸化合物が好ましい。テレフタル酸化合物としては、テレフタル酸並びにその無水物及びアルキル（炭素数１以上３以下）エステル等が挙げられ、テレフタル酸が好ましい。
芳香族ジカルボン酸化合物を含有する場合、その含有量は、非晶質ポリエステルのカルボン酸成分中、好ましくは６０モル％以上、より好ましくは７０モル％以上、更に好ましくは８０モル％以上であり、また、好ましくは９７モル％以下、より好ましくは９５モル％以下、更に好ましくは９２モル％以下である。
【００４７】
カルボン酸成分に含有され得るテレフタル酸化合物以外のカルボン酸としては、脂肪族ジカルボン酸、脂環式ジカルボン酸、テレフタル酸以外の芳香族ジカルボン酸、３価以上の多価カルボン酸、並びにこれらの無水物及びアルキル（炭素数１以上３以下）エステル等が挙げられる。
脂肪族ジカルボン酸としては、シュウ酸、マロン酸、フマル酸、マレイン酸、シトラコン酸、イタコン酸、グルタコン酸、コハク酸、アジピン酸、アゼライン酸、セバシン酸、ｎ−ドデシルコハク酸、ｎ−ドデセニルコハク酸等が挙げられる。脂環式ジカルボン酸としては、シクロヘキサンジカルボン酸等が挙げられる。テレフタル酸以外の芳香族ジカルボン酸としては、フタル酸、イソフタル酸等が挙げられる。３価以上の多価カルボン酸としては、１，２，４−ベンゼントリカルボン酸（トリメリット酸）、２，５，７−ナフタレントリカルボン酸、ピロメリット酸等が挙げられる。
【００４８】
＜非晶質ポリエステルの物性＞
−非晶質ポリエステルの酸価−
非晶質ポリエステルの酸価は、トナーの保存性を向上させる観点から、好ましくは５ｍｇＫＯＨ／ｇ以上、より好ましくは１０ｍｇＫＯＨ／ｇ以上であり、また、好ましくは３０ｍｇＫＯＨ／ｇ以下、より好ましくは２０ｍｇＫＯＨ／ｇ以下である。
【００４９】
−非晶質ポリエステルの軟化点−
非晶質ポリエステルの軟化点は、反応性を向上させる観点及びポリエステルの分子量を高め、トナーの保存性を向上させる観点から、好ましくは１００℃以上、より好ましくは１０５℃以上、更に好ましくは１１０℃以上であり、また、トナーの低温定着性を向上させる観点から、好ましくは１２０℃以下、より好ましくは１１５℃以下である。
【００５０】
−非晶質ポリエステルのガラス転移温度−
非晶質ポリエステルのガラス転移温度は、トナーの保存性を向上させる観点から、好ましくは６０℃以上、より好ましくは６３℃以上であり、また、トナーの低温定着性を向上させる観点から、好ましくは７５℃以下、より好ましくは７２℃以下である。
【００５１】
−非晶質ポリエステルのＳＰ値−
有機溶剤に溶解した際の非晶質ポリエステルのＳＰ値は、好ましくは１０．５以上、より好ましくは１０．７以上であり、また、好ましくは１１．５以下、より好ましくは１１．３以下である。
本発明において、ＳＰ値とは、Ｆｅｄｏｒｓの方法による溶解度パラメータを意味し、〔Robert F. Fedors, Polymer Engineering and Science, 14, 147-154 (1974)〕に記載された下記の式に基づいて求められた値δである。
Ｆｅｄｏｒｓの式：  δ＝（ΣΔｅｉ／ΣΔｖｉ）1/2
〔単位：（ｃａｌ／ｃｍ3）1/2〕
〔ここで、Δｅｉ：原子及び原子団の蒸発エネルギー（ｃａｌ／ｍｏｌ）、Δｖｉ：モル体積（ｃｍ3／ｍｏｌ）である。〕
【００５２】
＜非晶質ポリエステルの製造方法＞
本発明に用いられる非晶質ポリエステルは、上記のアルコール成分とカルボン酸成分とを重縮合させることで得られる。
【００５３】
アルコール成分とカルボン酸成分との重縮合反応時の温度は、反応性の観点から１９０℃以上が好ましく、また、熱分解性の観点から２５０℃以下が好ましい。
【００５４】
重縮合反応は、必要に応じて、エステル化触媒、エステル化助触媒、重合禁止剤等の存在下で行ってもよい。エステル化触媒、エステル化助触媒、重合禁止剤の好ましい例については、結晶性ポリエステルの製造に用いられるエステル化触媒、エステル化助触媒、重合禁止剤と同様である。
【００５５】
本発明のトナーが結着樹脂として非晶質ポリエステルを含有する場合、非晶質ポリエステルと結晶性ポリエステルとの質量比（非晶質ポリエステル／結晶性ポリエステル）は、トナーの低温定着性、耐熱保存性及び環境安定性を向上させる観点から、好ましくは１００／２０以上、より好ましくは１００／１５以上、更に好ましくは１００／１０以上であり、また、好ましくは１００／３以下、より好ましくは１００／５以下である。
【００５６】
（複合樹脂）
本発明のトナーは、トナーの低温定着性、帯電安定性及び流動性を向上させる観点から、非晶質ポリエステルを含むセグメント（ｃ１）（ポリエステル部位）と、構成単位としてスチレンを含む付加重合体からなるセグメント（ｃ２）（スチレンアクリル部位）とを有する複合樹脂を更に含有することが好ましい。
【００５７】
複合樹脂を構成するセグメント（ｃ１）は、非晶質ポリエステルを含む。当該非晶質ポリエステルとしては、上述した非晶質ポリエステルと同様である。
ポリエステル部位のＳＰ値は、前記非晶質ポリエステルのＳＰ値の±０．５の範囲内であることが好ましい。
【００５８】
複合樹脂を構成するセグメント（ｃ２）は、構成単位としてスチレンを含む付加重合体からなる。
セグメント（ｃ２）の構成単位となる原料モノマーとしては、モノマーの入手容易性の観点、並びにトナーの低温定着性、帯電安定性及び流動性を向上させる観点から、スチレン単独又はスチレンと（メタ）アクリル酸エステルの併用が好ましく、スチレンと（メタ）アクリル酸エステルの併用が更に好ましい。
セグメント（ｃ２）中における構成単位としてスチレンを含む付加重合体の含有量は、トナーの低温定着性、帯電安定性及び流動性を向上させる観点から、好ましくは６０質量％以上、より好ましくは８０質量％以上、更に好ましくは９０質量％以上であり、より更に好ましくは実質的に１００質量％であり、より更に好ましくは１００質量％である。
スチレンアクリル部位のＳＰは、結晶性ポリエステルのＳＰ値の±０．５の範囲内であることが好ましい。
【００５９】
〔スチレン〕
スチレンを用いる場合、スチレンを由来とする構成単位の含有量は、トナーの低温定着性、帯電安定性及び流動性を向上させる観点から、セグメント（ｃ２）中、好ましくは６０％以上、より好ましくは７０質量％以上、更に好ましくは７５質量％以上、より更に好ましくは８０質量％以上であり、そして、好ましくは１００質量％以下、より好ましくは９０質量％以下、更に好ましくは８５質量％以下である。
【００６０】
〔（メタ）アクリル酸エステル〕
（メタ）アクリル酸エステルとしては、（メタ）アクリル酸アルキル（アルキル基の炭素数１以上１８以下）、（メタ）アクリル酸ベンジル、（メタ）アクリル酸ジメチルアミノエチルが挙げられ、トナーの低温定着性、帯電安定性及び流動性を向上させる観点から、アルキル基の炭素数１以上１８以下の（メタ）アクリル酸アルキルが好ましく、アルキル基の炭素数４以上１２以下の（メタ）アクリル酸アルキルがより好ましく、２−エチルヘキシルアクリレート等のアルキル基の炭素数８以上１２以下の（メタ）アクリル酸アルキルが更に好ましく、２−エチルヘキシルアクリレートがより更に好ましい。
（メタ）アクリル酸エステルを用いる場合、（メタ）アクリル酸エステルを由来とする構成単位の含有量は、トナーの低温定着性、帯電安定性及び流動性を向上させる観点から、セグメント（ｃ２）中、好ましくは５質量％以上、より好ましくは１０質量％以上、更に好ましくは１５質量％以上であり、そして、好ましくは４０質量％以下、より好ましくは３０質量％以下、更に好ましくは２５質量％以下、より更に好ましくは２０質量％以下である。
【００６１】
〔両反応性モノマー〕
セグメント（ｃ２）は、セグメント（ｃ１）のポリエステル樹脂との結合点となる両反応性モノマーを含むことが好ましい。両反応性モノマーとは、付加重合反応及び重縮合反応の両方の反応が可能なモノマーである。
この両反応性モノマーは、カルボキシ基を有するビニルモノマーが好ましい。このカルボキシ基を有するビニルモノマーとしては、具体的には、アクリル酸、メタクリル酸、クロトン酸、チグリン酸、２−ペンテン酸、４−ペンテン酸、２−メチル−２−ペンテン酸、４−メチル−２−ペンテン酸、２−ヘキセン酸、５−ヘキセン酸等が挙げられ、なかでも、重合性の観点から、アクリル酸及びメタクリル酸の少なくとも１種が好ましく、アクリル酸がより好ましい。
両反応性モノマーの使用量は、構成単位としてスチレンを含む付加重合体のポリエステル樹脂への分散性並びに付加重合反応及び重縮合反応の反応制御の観点から、セグメント（ｃ１）のポリエステル樹脂の原料モノマーであるカルボン酸成分全量１００モル％に対し、好ましくは１モル％以上、より好ましくは２モル％以上、更に好ましくは３モル％以上、より更に好ましくは４モル％以上であり、そして、好ましくは４０モル％以下、より好ましくは３０モル％以下、更に好ましくは２０モル％以下、より更に好ましくは１６モル％以下である。
【００６２】
＜複合樹脂の製造方法＞
複合樹脂は、以下の（１）〜（３）のいずれかの方法により製造することが好ましい。なお、両反応性モノマーは、反応性の観点から、ビニル系樹脂成分の原料モノマーと共に反応系に供給されることが好ましい。
【００６３】
（１）アルコール成分及びカルボン酸成分による重縮合反応の工程（Ａ）の後に、ビニル系樹脂成分の原料モノマー及び両反応性モノマーによる付加重合反応の工程（Ｂ）を行う方法。
工程（Ｂ）の後に、再度反応温度を上昇させ、必要に応じて、重縮合系樹脂成分の３価以上の原料モノマー等を架橋剤として重合系に添加し、工程（Ａ）の重縮合反応や両反応性モノマーとの反応をさらに進めることもできる。
【００６４】
（２）ビニル系樹脂成分の原料モノマー及び両反応性モノマーによる付加重合反応の工程（Ｂ）の後に、重縮合系樹脂成分の原料モノマーによる重縮合反応の工程（Ａ）を行う方法。
アルコール成分及びカルボン酸成分については、付加重合反応時に反応系内に存在させておき、重縮合反応に適した温度でエステル化触媒を添加させることにより重縮合反応を開始することもできるし、反応系内に後から添加することにより重縮合反応に適した温度条件下で重縮合反応を開始することもできる。前者の場合は、重縮合反応に適した温度でエステル化触媒を添加することで分子量及び分子量分布が調節できる。
【００６５】
（３）アルコール成分及びカルボン酸成分による重縮合反応の工程（Ａ）とビニル系樹脂成分の原料モノマー及び両反応性モノマーによる付加重合反応の工程（Ｂ）とを並行して行う方法。
この方法では、付加重合反応に適した反応温度条件下で工程（Ａ）と工程（Ｂ）とを行い、反応温度を上昇させ、重縮合反応に適した温度条件下で、必要に応じて、重縮合系樹脂成分の３価以上の原料モノマー等を架橋剤として重合系に添加し、更に工程（Ａ）の重縮合反応を行うことが好ましい。その際、重縮合反応に適した温度条件下では、ラジカル重合禁止剤を添加して重縮合反応だけを進めることもできる。両反応性モノマーは付加重合反応と共に重縮合反応にも関与する。
【００６６】
以上の中でも、方法（１）が、重縮合反応の反応温度の自由度が高いという点から好ましい。
付加重合反応に適した温度は、１２０℃以上１８０℃未満が好ましく、１６５℃以上１８０℃未満がより好ましい。なお、後述の通り、重縮合反応に適した温度は、１８０〜２５０℃が好ましく、１８０〜２３０℃が好ましい。
上記（１）〜（３）の方法は、同一容器内で行うことが好ましい。
【００６７】
＜複合樹脂の物性等＞
複合樹脂の重量平均分子量は、トナーの低温定着性、帯電安定性及び流動性の観点の観点から、好ましくは１，５００以上、より好ましくは５，０００以上、更に好ましくは１０，０００以上、より更に好ましくは１５，０００以上であり、そして、好ましくは５０，０００以下、より好ましくは４５，０００以下、更に好ましくは４３，０００以下、より更に好ましくは４０，０００以下である。
複合樹脂の数平均分子量は、トナーの低温定着性、帯電安定性及び流動性の観点から、好ましくは８００以上、より好ましくは１，０００以上、更に好ましくは２，０００以上、より更に好ましくは２，５００以上であり、そして、好ましくは７，０００以下、より好ましくは５，０００以下、更に好ましくは４，０００以下、より更に好ましくは３，５００以下、より更に好ましくは３，３００以下である。
【００６８】
複合樹脂の酸価は、複合樹脂の樹脂粒子分散液の分散安定性、均一なトナー粒子を得ること及びトナーの帯電性の観点から、好ましくは５ｍｇＫＯＨ／ｇ以上、より好ましくは１０ｍｇＫＯＨ／ｇ以上、更に好ましくは１５ｍｇＫＯＨ／ｇ以上であり、そして、好ましくは４０ｍｇＫＯＨ／ｇ以下、より好ましくは３０ｍｇＫＯＨ／ｇ以下、更に好ましくは２０ｍｇＫＯＨ／ｇ以下である。
【００６９】
複合樹脂の軟化点は、トナーの低温定着性、帯電安定性及び流動性を向上させる観点から、好ましくは８０℃以上、より好ましくは８５℃以上、更に好ましくは９０℃以上であり、そして、好ましくは１５０℃以下、より好ましくは１３０℃以下、更に好ましくは１２０℃以下である。
【００７０】
複合樹脂のガラス転移温度は、トナーの低温定着性、帯電安定性及び流動性を向上させる観点から、好ましくは４０℃以上、より好ましくは４５℃以上、更に好ましくは５０℃以上であり、そして好ましくは８０℃以下、より好ましくは７０℃以下、更に好ましくは６０℃以下である。
【００７１】
なお、複合樹脂の重量平均分子量、数平均分子量、酸価、軟化点、ガラス転移温度、吸熱の最大ピーク温度は実施例に記載の測定方法で測定する。
また、複合樹脂は、単独で又は２種以上を組み合わせて使用することができる。２種以上併用する場合、軟化点はその混合物を実施例に記載の方法によって求めた値である。
【００７２】
セグメント（ｃ１）及びセグメント（ｃ２）の総量に対するセグメント（ｃ２）の割合［（ｃ２）／｛（ｃ１）＋（ｃ２）｝×１００］は、トナーの低温定着性、帯電安定性及び流動性を向上させる観点から、好ましくは５質量％以上、より好ましくは１０質量％以上、更に好ましくは１５質量％以上であり、そして、好ましくは５０質量％以下、より好ましくは４５質量％以下、更に好ましくは３０質量％以下である。
【００７３】
セグメント（ｃ２）に対するセグメント（ｃ１）の質量比［（ｃ１）／（ｃ２）］は、トナーの低温定着性、帯電安定性及び流動性を向上させる観点から、好ましくは５０／５０以上、より好ましくは６５／３５以上、更に好ましくは７０／３０以上であり、そして、好ましくは９５／５以下、より好ましくは９０／１０以下、更に好ましくは８５／１５以下である。
【００７４】
複合樹脂中におけるセグメント（ｃ１）及びセグメント（ｃ２）の総量は、トナーの低温定着性、帯電安定性及び流動性を向上させる観点から、好ましくは６０質量％以上、より好ましくは８０質量％以上、更に好ましくは９０質量％以上、より更に好ましくは実質的に１００質量％、より更に好ましくは１００質量％である。
【００７５】
本発明のトナーが複合樹脂を含有する場合、結晶性ポリエステルと複合樹脂との質量比（結晶性ポリエステル／複合樹脂）は、トナーの低温定着性、耐熱保存性及び環境安定性を向上させる観点から、好ましくは１００／３００以上、より好ましくは１００／２００以上、更に好ましくは１００／１５０以上であり、また、好ましくは１００／５０以下、より好ましくは１００／９０以下である。
【００７６】
（ワックス）
複合樹脂は、トナーの低温定着性、耐熱保存性及び環境安定性を向上させる観点から、水酸基を有する炭化水素ワックス由来の構成単位を有することが好ましい。
【００７７】
炭化水素ワックスの数平均分子量は、トナーの低温定着性、帯電安定性及び流動性を向上させる観点から、好ましくは４００以上であり、また、好ましくは２，０００以下である。
【００７８】
炭化水素ワックスの融点は、トナーの低温定着性、帯電安定性及び流動性を向上させる観点から、好ましくは７０℃以上、より好ましくは８０℃以上、更に好ましくは９０℃以上であり、そして、好ましくは１２０℃以下、より好ましくは１１０℃以下、更に好ましくは１００℃以下である。
【００７９】
炭化水素ワックスの具体例としては、ポリエチレン、ポリプロピレン、ポリブテン等のポリオレフィンワックス、パラフィンワックスが挙げられる。
本発明では、トナーの低温定着性、耐熱保存性及び環境安定性を向上させる観点から、融点９０℃以上１２０℃以下のポリエチレンワックスが好ましい。
【００８０】
複合樹脂中のワックス由来の構成単位の含有量は、トナーの低温定着性、帯電安定性及び流動性を向上させる観点から、複合樹脂全量に対して、好ましくは１質量％以上、より好ましくは３質量％以上であり、そして、好ましくは１５質量部以下、より好ましくは１０質量部以下、更に好ましくは５質量部以下である。
【００８１】
（添加剤）
本発明のトナーには、着色剤、離型剤、荷電制御剤、荷電制御樹脂、磁性粉、流動性向上剤、導電性調整剤、繊維状物質等の補強充填剤、酸化防止剤、クリーニング性向上剤等の添加剤が含有されていてもよく、着色剤、離型剤及び荷電制御剤が含有されることが好ましい。
【００８２】
＜着色剤＞
着色剤としては、特に制限はなく公知の着色剤が挙げられ、目的に応じて適宜選択することができる。具体的には、カーボンブラック、無機系複合酸化物、クロムイエロー、ハンザイエロー、ベンジジンイエロー、スレンイエロー、キノリンイエロー、パーマネントオレンジＧＴＲ、ピラゾロンオレンジ、バルカンオレンジ、ウオッチヤングレッド、パーマネントレッド、ブリリアンカーミン３Ｂ、ブリリアンカーミン６Ｂ、デュポンオイルレッド、ピラゾロンレッド、リソールレッド、ローダミンＢレーキ、レーキレッドＣ、ベンガル、アニリンブルー、ウルトラマリンブルー、カルコオイルブルー、メチレンブルークロライド、フタロシアニンブルー、フタロシアニングリーン、及びマラカイトグリーンオクサレート等の種々の顔料；アクリジン系、キサンテン系、アゾ系、ベンゾキノン系、アジン系、アントラキノン系、インジコ系、チオインジコ系、フタロシアニン系、アニリンブラック系、ポリメチン系、トリフェニルメタン系、ジフェニルメタン系、チアジン系、及びチアゾール系等の各種染料が挙げられる。これらの着色剤は、単独で又は２種以上を組み合わせて使用することができる。
着色剤の含有量は、トナーの画像濃度及び低温定着性を向上させる観点から、結着樹脂１００質量部に対して、好ましくは１質量部以上、より好ましくは２質量部以上であり、また、好ましくは２０質量部以下、より好ましくは１０質量部以下である。
【００８３】
＜離型剤＞
離型剤としては、低分子量ポリプロピレン、低分子量ポリエチレン、低分子量ポリプロピレン−ポリエチレン共重合体、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス、脂肪酸エステルワックス等のエステル系ワックス、脂肪酸アミド類、脂肪酸類、高級アルコール類、脂肪酸金属塩等が挙げられる。これらは単独で又は２種以上を混合して用いることができる。
【００８４】
離型剤の融点は、トナーの低温定着性及び耐オフセット性を向上させる観点から、好ましくは６０℃以上、より好ましくは７０℃以上であり、また、好ましくは１００℃以下、より好ましくは９０℃以下である。
【００８５】
離型剤の数平均分子量は、低温定着性及び耐オフセット性を向上させる観点から、好ましくは５００以上であり、また、好ましくは５，０００以下である。
【００８６】
離型剤の含有量は、トナーの低温定着性及び耐オフセット性を向上させる観点並びに結着樹脂中への分散性の観点から、結着樹脂１００質量部に対して、好ましくは０．５質量部以上、より好ましくは１質量部以上、更に好ましくは１．５質量部以上であり、また、好ましくは１０質量部以下、より好ましくは８質量部以下、更に好ましくは７質量部以下である。
【００８７】
＜荷電制御剤＞
荷電制御剤としては、クロム系アゾ染料、鉄系アゾ染料、アルミニウム系アゾ染料、及びサリチル酸金属錯体等が挙げられる。これらの各種荷電制御剤は、単独で又は２種以上を組み合わせて使用することができる。
【００８８】
荷電制御剤の含有量は、トナーの帯電安定性を向上させる観点から、結着樹脂１００質量部に対して、好ましくは０．０１質量部以上、より好ましくは０．２質量部以上、更に好ましくは０．５質量部以上であり、また、好ましくは１０質量部以下、より好ましくは５質量部以下、更に好ましくは３質量部以下、より更に好ましくは２質量部以下である。
【００８９】
［トナーの製造方法］
本発明のトナーの製造方法は、下記工程１、２及び３を含む。
工程１：エチレングリコールを９９質量％以上含むアルコール成分とセバシン酸を９９質量％以上含む酸成分とを重縮合させて得られる結晶性ポリエステルであって、数平均分子量Ｍｎが４，５００以上７，０００以下であり、分子量５００以下が２質量％以下、分子量５００超１，０００以下が２質量％以上５質量％以下、分子量１，０００超５，０００以下が１０質量％以上２５質量％以下であり、酸価が５ｍｇＫＯＨ／ｇ以上２０ｍｇＫＯＨ／ｇ以下の結晶性ポリエステルを、有機溶剤中に分散させて結晶性ポリエステル分散液を得る工程
工程２：工程１で得られた結晶性ポリエステル分散液と、ＳＰ値が１０．５以上１１．５以下であり、軟化点が１００℃以上１２０℃以下であり、ガラス転移温度Ｔｇが６０℃以上７５℃以下である非晶質ポリエステルとを混合して、混合物を得る工程
工程３：工程２で得られた混合物に水相を加えて、４μｍ以上７μｍ以下の粒子に転相する工程
【００９０】
＜工程１＞
工程１は、結晶性ポリエステル分散液を得る工程である。結晶性ポリエステルを有機溶剤中に分散させて結晶性ポリエステル分散液を得る。結晶性ポリエステルについては上述のとおりである。
【００９１】
有機溶剤としては、エタノール、イソプロパノール、及びイソブタノール等のアルコール系溶媒；アセトン、メチルエチルケトン、メチルイソブチルケトン、及びジエチルケトン等のケトン系溶媒；ジブチルエーテル、テトラヒドロフラン、及びジオキサン等のエーテル系溶媒；酢酸エチルが挙げられる。これらの中でも、結晶性ポリエステル又は非晶質ポリエステルの分散性及びトナーの耐久性の観点から、メチルエチルケトン、酢酸エチルが好ましく、酢酸エチルがより好ましい。
【００９２】
結晶性ポリエステルと混合する際の有機溶剤の使用量は、結晶性ポリエステル１００質量部に対して、好ましくは１００質量部以上、より好ましくは５００質量部以上であり、また、好ましくは５，０００質量部以下、より好ましくは３，０００質量部以下である。
【００９３】
結晶性ポリエステル分散液における結晶性ポリエステルの体積中位粒径（Ｄ50）は、トナー中で結晶性ポリエステルを高度に分散させる観点から、好ましくは８０ｎｍ以上、より好ましくは１５０ｎｍ以上、更に好ましくは３００ｎｍ以上、より更に好ましくは４５０ｎｍ以上であり、また、好ましくは２，０００ｎｍ以下、より好ましくは１，５００ｎｍ以下、更に好ましくは１，２００ｎｍ以下、より更に好ましくは１，０００ｎｍ以下である。
【００９４】
＜工程２＞
工程２は、工程１で得られた結晶性ポリエステル分散液と非晶質ポリエステルとを混合して、混合物を得る工程である。非晶質ポリエステルについては上述のとおりである。
【００９５】
非晶質ポリエステルと結晶性ポリエステルとの質量比（非晶質ポリエステル／結晶性ポリエステル）は、トナーの低温定着性、耐熱保存性及び環境安定性を向上させる観点から、好ましくは１００／２０以上、より好ましくは１００／１５以上、更に好ましくは１００／１０以上であり、また、好ましくは１００／３以下、より好ましくは１００／５以下である。
【００９６】
工程２において、更に複合樹脂を混合することが好ましい。複合樹脂については上述のとおりである。
結晶性ポリエステルと複合樹脂との質量比（結晶性ポリエステル／複合樹脂）は、トナーの低温定着性、耐熱保存性及び環境安定性を向上させる観点から、好ましくは１００／３００以上、より好ましくは１００／２００以上、更に好ましくは１００／１５０以上であり、また、好ましくは１００／５０以下、より好ましくは１００／９０以下である。
【００９７】
＜工程３＞
工程３は、工程２で得られた混合物に水相を加えて、４μｍ以上７μｍ以下の粒子に転相する工程である。
当該工程では、凝集を効率的に行うために凝集剤を添加することが好ましい。凝集剤は、第四級塩のカチオン性界面活性剤、ポリエチレンイミン等の有機系凝集剤；無機金属塩、無機アンモニウム塩等の無機系凝集剤が用いられる。トナーの粒径分布、耐熱保存性向上及び印刷物の光沢性向上の観点から、無機系凝集剤が好ましく、なかでも無機金属塩が好ましい。
【００９８】
無機金属塩としては、例えば、硫酸ナトリウム、塩化ナトリウム、塩化カルシウム、硝酸カルシウム、塩化バリウム、塩化マグネシウム、塩化亜鉛、塩化アルミニウム等が挙げられる。無機金属塩の中心金属の価数は、トナーの粒径分布、耐熱保存性向上、印刷物の光沢性向上の観点から、２価以上であることが好ましい。
【００９９】
凝集剤を添加する場合、その添加量は、トナーの耐熱保存性向上及び印刷物の光沢性向上の観点から、結着樹脂１００質量部に対して、好ましくは０．０１質量部以上、より好ましくは０．１質量部以上、更に好ましくは０．２質量部以上であり、また、好ましくは１０質量部以下、より好ましくは５質量部以下、更に好ましくは１質量部以下、より更に好ましくは０．５質量部以下である。
【０１００】
凝集剤は、水系媒体に溶解させて添加することが好ましく、凝集剤の添加時及び添加終了後は十分撹拌することが好ましい。凝集剤を均一に分散し、均一な凝集を起こさせる観点から、凝集剤の添加は、２０℃以上４０℃以下にて行うことが好ましく、凝集剤を添加した後、所定の粒径になるまで４０℃以上６０℃以下に保持することが好ましい。
【０１０１】
当該工程では、着色剤、荷電制御剤、離型剤、導電性調整剤、繊維状物質等の補強充填剤、酸化防止剤、及び老化防止剤等の添加剤を添加してから凝集させてもよい。該添加剤は、水系分散体としてから使用することもできる。添加剤については上述のとおりである。
【０１０２】
工程３においては、結晶性ポリエステルを含む水系分散液及び非晶質ポリエステルを含む水系分散液と、必要に応じて用いられる各種添加剤との混合物を、均一に分散させる観点から、好ましくは結着樹脂の軟化点未満の温度、より好ましくは「該軟化点−３０℃」以下の温度で分散処理を行う。具体的には、好ましくは６５℃以下、より好ましくは５５℃以下であり、また、媒体の流動性及び樹脂の水系分散液の製造エネルギーの観点から、分散処理は０℃より高い温度で行なうことが好ましく、１０℃以上で行うことがより好ましい。
【０１０３】
分散処理の方法としては、「ウルトラディスパー」（浅田鉄工株式会社製）、「エバラマイルダー」（株式会社荏原製作所製）及び「ＴＫホモミクサー」（プライミクス株式会社製）等の高速撹拌混合装置；「高圧ホモゲナイザー」（株式会社イズミフードマシナリ製）、「ミニラボ  ８．３Ｈ型」（Rannie社製）に代表されるホモバルブ式の高圧ホモジナイザー；「マイクロフルイダイザー」（Microfluidics社製）及び「ナノマイザー」（ナノマイザー株式会社製）等のチャンバー式の高圧ホモジナイザー等が挙げられる。
【０１０４】
工程３で得られる凝集粒子の体積中位粒径（Ｄ50）は、好ましくは４μｍ以上、より好ましくは５μｍ以上であり、また、好ましくは７μｍ以下、より好ましくは６μｍ以下である。
【０１０５】
工程３で得られた凝集粒子を、適宜、ろ過等の固液分離工程、洗浄工程、乾燥工程に供することにより、電子写真用トナーを得ることができる。
洗浄工程では、トナーとして十分な帯電特性及び信頼性を確保する目的から、トナー表面の金属イオンを除去するため、酸を用いることが好ましい。また、添加した非イオン性界面活性剤も洗浄により完全に除去することが好ましく、非イオン性界面活性剤の曇点以下での水系溶液での洗浄が好ましい。洗浄は複数回行うことが好ましい。
また、乾燥工程では、振動型流動乾燥法、スプレードライ法、冷凍乾燥法、フラッシュジェット法等、任意の方法を採用することができる。トナーの乾燥後の水分含量は、帯電性向上の観点から、好ましくは１．５質量％以下、更には１．０質量％以下に調整することが好ましい。
【０１０６】
（外添剤）
本発明のトナーには、転写性を向上させるために、外添剤を用いることが好ましく、外添剤としては、無機微粒子を用いることが好ましい。無機微粒子の例は、シリカ、アルミナ、チタニア、ジルコニア、酸化錫、酸化亜鉛が挙げられ、シリカが好ましい。シリカとしては、トナーの転写性を向上させる観点から、疎水化処理された疎水性シリカが好ましい。
【０１０７】
シリカ粒子の表面を疎水化するための疎水化処理剤としては、ヘキサメチルジシラザン（ＨＭＤＳ）、ジメチルジクロロシラン（ＤＭＤＳ）、シリコーンオイル、オクチルトリエトキシシラン（ＯＴＥＳ）、メチルトリエトキシシラン等が挙げられ、これらの中ではヘキサメチルジシラザンが好ましい。
【０１０８】
外添剤の体積平均粒子径は、トナーの帯電性や流動性、転写性の観点から、好ましくは１０ｎｍ以上、より好ましくは１５ｎｍ以上であり、また、好ましくは２５０ｎｍ以下、より好ましくは２００ｎｍ以下、更に好ましくは９０ｎｍ以下である。
【０１０９】
外添剤の含有量は、帯電度の環境安定性及び加圧保存安定性の観点から、外添剤で処理する前のトナー１００質量部に対して、好ましくは０．０５質量部以上、より好ましくは０．１質量部以上、更に好ましくは０．３質量部以上であり、また、好ましくは５質量部以下、より好ましくは３質量部以下である。
【０１１０】
（トナーの物性）
本発明のトナーの体積中位粒径（Ｄ50）は、好ましくは４μｍ以上、より好ましくは５μｍ以上であり、また、好ましくは７μｍ以下、より好ましくは６μｍ以下である。なお、本明細書において、体積中位粒径（Ｄ50）とは、体積分率で計算した累積体積頻度が粒径の小さい方から計算して５０％になる粒径を意味する。また、トナーを外添剤で処理している場合には、外添剤で処理する前のトナー粒子の体積中位粒径をトナーの体積中位粒径とする。
【０１１１】
本発明のトナーは、一成分現像用トナーとして、又はキャリアと混合して二成分現像剤として用いることができる。
【実施例】
【０１１２】
以下に、実施例により本発明を具体的に説明するが、本発明はこれらの実施例によってなんら限定されるものではない。樹脂等の物性は、以下の方法により測定した。
【０１１３】
〔樹脂の軟化点〕
フローテスター「ＣＦＴ−５００Ｄ」（株式会社島津製作所製）を用い、１ｇの試料を昇温速度６℃／分で加熱しながら、プランジャーにより１．９６ＭＰａの荷重を与え、直径１ｍｍ、長さ１ｍｍのノズルから押し出した。温度に対し、フローテスターのプランジャー降下量をプロットし、試料の半量が流出した温度を軟化点とした。
【０１１４】
〔樹脂のガラス転移温度〕
示差走査熱量計「Ｑ−１００」（ティー・エイ・インスツルメント・ジャパン株式会社製）を用いて、試料０．０１〜０．０２ｇをアルミパンに計量し、昇温速度１０℃／分で２００℃まで昇温し、その温度から降温速度１０℃／分で０℃まで冷却した。次に試料を昇温速度１０℃／分で昇温し、吸熱の最高ピーク温度以下のベースラインの延長線とピークの立ち上がり部分からピークの頂点までの最大傾斜を示す接線との交点の温度をガラス転移温度とした。
【０１１５】
〔樹脂の吸熱の最高ピーク温度及び融点〕
示差走査熱量計「Ｑ−１００」（ティー・エイ・インスツルメント・ジャパン株式会社製）を用いて、試料０．０１〜０．０２ｇをアルミパンに計量し、昇温速度１０℃／分で２００℃まで昇温し室温から降温速度１０℃／分で０℃まで冷却しその温度で１分間維持した。その後、昇温速度５０℃／分で測定した。観測される吸熱ピークのうち、最も高温側にあるピークの頂点の温度を吸熱の最高ピーク温度とした。結晶性ポリエステルにおいては、吸熱の最高ピーク温度を融点とした。
【０１１６】
〔樹脂の吸熱の吸熱量〕
示差走査熱量計「Ｑ−１００」（ティー・エイ・インスツルメント・ジャパン株式会社製）を用いて、試料０．０１〜０．０２ｇをアルミパンに計量し、昇温速度１０℃／分で２００℃まで昇温し室温から降温速度１０℃／分で０℃まで冷却しその温度で１分間維持した。その後、昇温速度１０℃／分で測定した。観測される吸熱ピークの吸熱面積を計算し、結晶性ポリエステルの吸熱量とした。
【０１１７】
〔樹脂の酸価〕
樹脂の酸価については、ＪＩＳ  Ｋ００７０の方法に基づき測定した。ただし、測定溶媒のみＪＩＳ  Ｋ００７０の規定のエタノールとエーテルとの混合溶媒から、アセトンとトルエンとの混合溶媒（アセトン：トルエン＝１：１（容量比））に変更した。
【０１１８】
〔ポリエステルの数平均分子量、重量平均分子量〕
以下の方法により、ゲル浸透クロマトグラフィー（ＧＰＣ）法により分子量分布を測定し、樹脂の数平均分子量Ｍｎ及び重量平均分子量Ｍｗを求めた。
（１）試料溶液の調製
濃度が０．５ｇ／１００ｍＬになるように、樹脂をクロロホルムに溶解させた。ついで、この溶液をポアサイズ２μｍのフッ素樹脂フィルター「ＦＰ−２００」（住友電気工業株式会社製）を用いて濾過して不溶成分を除き、試料溶液とした。
（２）分子量測定
下記装置を用いて、溶離液としてクロロホルムを、毎分１ｍｌの流速で流し、４０℃の恒温槽中でカラムを安定化させた。そこに試料溶液１００μｌを注入して測定を行った。試料の分子量は、あらかじめ作製した検量線に基づき算出した。このときの検量線には、数種類の分子量が既知の単分散ポリスチレン（東ソー株式会社製；２．６３×１０3、２．０６×１０4、１．０２×１０5、ジーエルサイエンス株式会社製；２．１０×１０3、７．００×１０3、５．０４×１０4）を標準試料として作成したものを用いた。
測定装置：「ＣＯ−８０１０」（東ソー株式会社製）
分析カラム：「ＧＭＨXL」＋「Ｇ３０００ＨXL」（いずれも東ソー株式会社製）
【０１１９】
〔離型剤の融点〕
示差走査熱量計「ＤＳＣ２１０」（セイコーインスツル株式会社製）を用いて、試料０．０１〜０．０２ｇをアルミパンに計量し、２００℃まで昇温し、その温度から降温速度１０℃／分で０℃まで冷却した。次に試料を昇温速度１０℃／分で昇温し、融解熱の最大ピーク温度を離型剤の融点とした。
【０１２０】
〔トナーの体積中位粒径（Ｄ50）〕
測定機：「コールターマルチサイザーＩＩ」（ベックマンコールター社製）
アパチャー径：５０μｍ
解析ソフト：「コールターマルチサイザーアキュコンプ  バージョン  １．１９」（ベックマンコールター社製）
電解液：「アイソトンＩＩ」（ベックマンコールター社製）
分散液：「エマルゲン１０９Ｐ」（ポリオキシエチレンラウリルエーテル、花王株式会社製、ＨＬＢ：１３．６）５％電解液
分散条件：分散液５ｍｌに測定試料１０ｍｇを添加し、超音波分散機にて１分間分散させ、その後、電解液２５ｍｌを添加し、さらに、超音波分散機にて１分間分散させさせて、試料分散液を調製した。
測定条件：ビーカーに電解液１００ｍｌと分散液を加え、３万個の粒子の粒径を２０秒間で測定できる濃度となるように前記分散液を加え、３万個の粒子を測定し、その粒度分布から体積中位粒径（Ｄ50）を求めた。
【０１２１】
＜樹脂の製造＞
製造例１、２、３、５、８及び９
（結晶性ポリエステルＡ１、Ａ２、Ａ３、Ａ５，Ａ８及びＡ９の製造）
表１に示す原料モノマーを、窒素導入管、９８℃の熱水を通した分留管を装備した脱水管、撹拌器及び熱電対を装備した１０Ｌ容の四つ口フラスコに入れ、窒素雰囲気下、１４０℃から２１０℃まで１２時間かけて昇温した。１８０℃に温度を下げた後、同温度で４０ｋＰａにおいて撹拌しながら１４０℃の水（水蒸気）を５ｇ／分の速度で１時間樹脂中に吹き込み、添加した。吹き込み終了後、８ｋＰａにて更に０．５時間反応を行い系内の水分を十分に取り除いた後、チタニウムジヒドロキシビス（トリエタノールアミネート）２０ｇを添加し、２１０℃で更に１時間反応させた後、８ｋＰａにて所定の分子量になるまで反応させた。
【０１２２】
製造例４
（結晶性ポリエステルＡ４の製造）
表１に示す原料モノマーを、窒素導入管、９８℃の熱水を通した分留管を装備した脱水管、撹拌器及び熱電対を装備した１０Ｌ容の四つ口フラスコに入れ、窒素雰囲気下、１４０℃から２１０℃まで１２時間かけて昇温した。チタニウムジヒドロキシビス（トリエタノールアミネート）２０ｇを添加、２１０℃で更に１時間反応させた後、８ｋＰａにて所定の分子量になるまで反応させた。
【０１２３】
製造例６及び７
（結晶性ポリエステルＡ６及びＡ７の製造）
表１に示す原料モノマー及び２−エチルヘキサン酸錫（ＩＩ）２０ｇを、窒素導入管、９８℃の熱水を通した分留管を装備した脱水管、撹拌器及び熱電対を装備した１０Ｌ容の四つ口フラスコに入れ、窒素雰囲気下、１４０℃から２１０℃まで１２時間かけて昇温した。１８０℃に温度を下げた後、同温度で４０ｋＰａにおいて撹拌しながら１４０℃の水（水蒸気）を５ｇ／分の速度で１時間樹脂中に吹き込み、添加した。吹き込み終了後、８ｋＰａにて更に０．５時間反応を行い系内の水分を十分に取り除いた後、チタニウムジヒドロキシビス（トリエタノールアミネート）２０ｇを添加、２１０℃で更に１時間反応させた後、８ｋＰａにて所定の分子量になるまで反応させた。
【０１２４】
【表１】
0006598112.tif 000003
【０１２５】
製造例１０、１１及び１２
（非晶質ポリエステルＢ１、Ｂ２及びＢ３の製造）
表２に示す無水トリメリット酸以外の原料モノマー、並びにチタンジイソプロピレートビス（トリエタノールアミネート）４０ｇ及び没食子酸２ｇを、窒素導入管、脱水管、撹拌器及び熱電対を装備した１０Ｌ容の四つ口フラスコに入れ、窒素雰囲気下、２３０℃まで昇温し、２３０℃にて６時間反応させた。その後、２１０℃で無水トリメリット酸を加えた後、２時間反応させた後、２１０℃で１時間常圧にて反応させた後、８ｋＰａにて表２に示す軟化点に達するまで反応を行って、非晶質ポリエステルを得た。
【０１２６】
【表２】
0006598112.tif 000004
【０１２７】
製造例１３、１４及び１５
（複合樹脂Ｃ１、Ｃ２及びＣ３の製造）
表３に示す無水トリメリット酸以外の重縮合系樹脂成分の原料モノマー、水酸基を有する炭化水素ワックス及びポリエチレンワックス、並びにチタンジイソプロピレートビス（トリエタノールアミネート）２０ｇ及び没食子酸２ｇを、温度計、ステンレス製撹拌棒、脱水管、流下式コンデンサー、及び窒素導入管を装備した１０Ｌ容の四つ口フラスコに入れ、窒素雰囲気にてマントルヒーター中で、１８０℃から２３５℃まで６時間かけて昇温した後、２３５℃にて４時間反応した。その後、８ｋＰａにて１時間反応した。
次に、８ｋＰａの減圧条件を維持したまま温度を１６０℃に下げ、表３に示すビニル系樹脂の原料モノマー、ラジカル重合開始剤及びアクリル酸の混合溶液を１時間かけて滴下した。滴下終了後、反応を１時間熟成した後、８ｋＰａにて１時間減圧し、残存したビニル系樹脂の原料モノマー等を除去した。
そして、８ｋＰａの減圧条件を維持したまま無水トリメリット酸を添加し、２００℃に昇温した。２００℃で３時間反応した後、２０ｋＰａにて所望の軟化点に達するまで反応を行って、複合樹脂を得た。
【０１２８】
【表３】
0006598112.tif 000005
【０１２９】
実施例１〜１３及び比較例１〜５
＜結晶性ポリエステル分散液の製造＞
製造例１〜９でそれぞれ得られた結晶性ポリエステルをジェットミル粉砕機で１０μｍまで粉砕した。
５００ｍＬ容の容器に、酢酸エチル１００ｇ及び各結晶性ポリエステル１０ｇを入れ、更に、０．３ｍｍφのジルコニアビーズ３００ｇを入れ、ペイントシェーカー（浅田鉄鋼株式会社製）にて５時間振とうした後、ステンレス金網（２００メッシュ）でジルコニアビーズを濾過し、結晶性ポリエステル分散液をそれぞれ得た。
【０１３０】
＜ワックス分散液の製造＞
５００ｍＬ容の容器に、酢酸エチル１００ｇ及びパラフィンワックス「ＨＮＰ−９」（日本精鑞株式会社製、融点７５℃）１０ｇを入れ、７０℃に昇温し完全に溶解することを確認した後、氷水槽に漬け、１０分にて２０℃まで冷却し、その後、０．３ｍｍφのジルコニアビーズ３００ｇを入れ、５時間振とうし、ワックス分散液を得た。ワックスの粒径は３５０ｎｍであった。
【０１３１】
＜顔料マスターバッチの製造＞
非晶質ポリエステル１００質量部、着色剤「ＥＣＢ−３０１」（Ｃ．Ｉ．ピグメントブルー１５：３、大日精化工業株式会社製）２０質量部を、ヘンシェルミキサーにて撹拌した後、混練部分の全長１５６０ｍｍ、スクリュー径４２ｍｍ、バレル内径４３ｍｍの同方向回転二軸押出機を用いて溶融混練した。
【０１３２】
＜現像用トナーの調製＞
（ポリエステル混合液の作成）
非晶質ポリエステル１００質量部、複合樹脂１０質量部、顔料マスターバッチ２０質量部、酢酸エチル１５０質量部を、パドル型撹拌翼を備えた２Ｌフラスコにて溶解させた後、結晶性ポリエステル分散液１００質量部、ワックス分散液５０質量部を加え、アトライター（日本コークス工業株式会社製）を用いて充分に混合、分散した。
【０１３３】
（水系分散体の作成）
一方、高速撹拌装置「ＴＫホモミクサー」（プライミクス株式会社製）を備えた４Ｌの四つ口容器中にイオン交換水３００質量部と０．１ＭのＮａ3ＰＯ4水溶液３９０質量部を投入し、４０℃に加温した。ここに、１．０ＭのＣａＣｌ2の水溶液６０質量部を添加し、回転数１０，０００ｒｐｍで撹拌して微細な難水溶性分散安定剤Ｃａ3（ＰＯ4）2を含む水系分媒体を調製した。
【０１３４】
（トナーの作成）
ポリエステル混合液を水系分媒体に投入して窒素気流下４０℃に保持しつつ１０，０００ｒｐｍで４分間撹拌を続けて、造粒を行なった。その後、撹拌をパドル型撹拌翼に切り替え、４０℃で２時間、減圧下で酢酸エチルを回収した。
減圧留去終了後、容器中の内容物を室温まで冷却し、これに塩酸を加えて難水溶性分散安定剤を溶解し、濾過、水洗、乾燥を経てトナー粒子を得た。トナー粒子の体積中位粒径（Ｄ50）は５．８μｍであった。
【０１３５】
＜外添処理＞
得られた上記トナー粒子１００質量部に対して、疎水性シリカ「ＮＡＸ−５０」（日本アエロジル株式会社製、平均粒子径４０ｎｍ）１．０質量部、疎水性シリカ「Ｒ９７２」（日本アエロジル株式会社製、平均粒子径１６ｎｍ）０．６質量部、ＳＴ、Ａ０撹拌羽根を装着した１０Ｌ容のヘンシェルミキサー（三井鉱山株式会社製）に投入し、３，０００ｒ／ｍｉｎにて２分間撹拌して、トナーを得た。
【０１３６】
〔トナーの評価〕
（１）トナーの耐熱保存性
内容積１００ｍＬの広口ポリビンにトナー２０ｇを入れて密封し、任意の温度の環境下で４８時間静置した。その後、２５℃の温度下で密封したまま１２時間以上静置して冷却した。次いで、「パウダーテスタ（登録商標）」（ホソカワミクロン株式会社製）の振動台に、目開き２５０μｍのフルイをセットし、その上に前記トナー２０ｇを乗せ３０秒間振動を行い、フルイ上にトナーが残らなかったもの（凝集しなかったもの）の任意温度の最大値を凝集しない最高温度とし、耐熱保存性の指標とした。数値が大きいほど、トナーが耐熱保存性に優れることを表す。
【０１３７】
（２）トナーの環境安定性
（２−１）常温低湿（ＮＬ）環境下での帯電安定性
トナー０．４ｇ（４質量部）と、シリコーンコートフェライトキャリア（関東電化工業株式会社製、平均粒子径９０μｍ）９．６ｇ（９６質量部）を２０ｍＬ容のポリプロピレン製の容器に投入し、２０℃２０％ＲＨの環境下で１２時間開封した状態で放置後、１０分間ボールミルにて混合した。混合後、「ｑ／ｍ  Ｍｅｔｅｒ  ＭＯＤＥＬ  ２１０ＨＳ」（ＴＲＥＫ社製）を用いてＮＬ環境下での帯電量を測定した。
【０１３８】
（２−２）常温高湿（ＮＨ）環境下での帯電安定性
トナー０．４ｇ（４質量部）と、シリコーンコートフェライトキャリア（関東電化工業株式会社製、平均粒子径９０μｍ）９．６ｇ（９６質量部）を２０ｍＬ容のポリプロピレン製の容器に投入し、２０℃８０％ＲＨの環境下で１２時間開封した状態で放置後、１０分間ボールミルにて混合した。混合後、「ｑ／ｍ  Ｍｅｔｅｒ  ＭＯＤＥＬ  ２１０ＨＳ」（ＴＲＥＫ社製）を用いてＮＨ環境下での帯電量を測定した。
【０１３９】
ＮＨ環境下での帯電量／ＮＬ環境下での帯電量の値が１に近いほど、トナーが環境安定性に優れることを表し、０．６０以上が実用上好ましく、０．８０以上がより好ましい。
【０１４０】
（３）トナーの低温定着性
複写機「ＡＲ−５０５」（シャープ株式会社製）の定着機を装置外での定着が可能なように改良した装置にトナーを実装し、シャープ株式会社製の紙［ＣｏｐｙＢｏｎｄ  ＳＦ−７０ＮＡ（７５ｇ／ｍ2）］上に、トナー付着量が０．６ｍｇ／ｃｍ2となるように未定着の状態で印刷物を得た。総定着圧が４０ｋｇｆになるように調整した定着機（定着速度２００ｍｍ／ｓｅｃ）を用い、定着ローラの温度を１００℃から２４０℃へと５℃ずつ順次上昇させながら、各温度で前記未定着状態の印刷物の定着試験を行った。
５００ｇの荷重をかけた底面が１５ｍｍ×７．５ｍｍの砂消しゴムで、定着機を通して定着された画像を５往復こすり、こする前後の光学反射密度を反射濃度計「ＲＤ−９１５」（グレタグマクベス社製）を用いて測定し、両者の比率（こすり後／こすり前）が最初に７０％を越える定着ローラの温度を最低定着温度とした。最低定着温度が低いほどトナーの低温定着性が良好であることを表す。
【０１４１】
（４）印字物の折り曲げ強度
複写機「ＡＲ−５０５」（シャープ株式会社製）の定着機を装置外での定着が可能なように改良した装置にトナーを実装し、Ｊ紙（富士ゼロックス株式会社製）上に、トナー付着量が０．６ｍｇ／ｃｍ2となるように未定着の状態で印刷物を得た。総定着圧が４０ｋｇｆになるように調整した定着機（定着速度１００ｍｍ／ｓｅｃ）を用い、定着ローラの温度を１４０℃にて定着を行った。
さらに印字物を印字面が上になるように山折りし、総定着圧が４０ｋｇｆになるように調整した定着機（定着速度２００ｍｍ／ｓｅｃ、４０℃）を通した後、折り目の部分の画像を観察し、以下の基準で評価した。
５：損傷なし
４：白点が数か所で観察
３：一部にヒビがあり
２：折り目に０．５ｍｍ以下の白線がある
１：折り目に１ｍｍ以上の白線がある
数値が高いほど印字物の折り曲げ強度が高いことを表し、３以上が実用上好ましく、４以上がより好ましい。
【０１４２】
【表４】
0006598112.tif 000006
【０１４３】
以上の結果より、実施例のトナーは、比較例のトナーに比べて、いずれも低温定着性、耐熱保存性及び環境安定性のバランスに優れることがわかる。
また、本発明のトナーを用いると、印字物の折り曲げ強度が向上することがわかる。これは、本発明のトナーにおいて結晶性ポリエステルが微分散することで衝撃が吸収されると考えられる。
【産業上の利用可能性】
【０１４４】
本発明の電子写真用トナーは、電子写真法、静電記録法、静電印刷法等に用いられる電子写真用トナーとして好適に使用できる。